(57)【要約】      （修正有）【課題】ビード外観が良好で融合不良やスラグ巻き込みなどの溶接欠陥のない健全な溶接部を得ることができる固定鋼管の円周溶接方法を提供する。【解決手段】１層１パスの準備溶接とこれに続けて１層複数パスの本溶接を行なうものであり、前記本溶接はフラックス入りワイヤを用いて、溶接電流１５０〜２８０Ａ、溶接速度１５〜２５ｃｍ／ｍｉｎで上進姿勢多層盛溶接として、開先壁面側のビードの積層は溶接トーチを開先壁面に対向する方向に板厚方向から１５〜２５°傾斜して前層ビードの止端部をワイヤ狙い位置として溶接し、開先内のビード積層は溶接トーチを板厚方向として前パスのビード止端部をワイヤ狙い位置として溶接し、同一層の最終パスは前パスのビードの止端部と他方のビードの止端部との間をワイヤ狙い位置として溶接する。【選択図】図２
2010253511.tif 000002
【特許請求の範囲】
【請求項１】
固定鋼管の円周溶接方法において、１層１パスの準備溶接とこれに続けて１層複数パスの本溶接を行なうものであり、前記本溶接はフラックス入りワイヤを用いて、溶接電流１５０〜２８０Ａ、溶接速度１５〜２５ｃｍ／ｍｉｎで上進姿勢多層盛溶接として、開先壁面側のビードの積層は溶接トーチを板厚方向から開先壁面に対向する方向に１５〜２５°傾斜して前層ビードの止端部をワイヤ狙い位置として溶接し、開先内部側のビード積層は溶接トーチを板厚方向として前パスのビード止端部をワイヤ狙い位置として溶接し、同一層の最終パスは前パスのビードの止端部と他方のビードの止端部との間をワイヤ狙い位置として溶接することを特徴とする固定鋼管の円周溶接方法。
【請求項２】
下層が６０〜８０°の広開先角度で上層が１５〜２５°の狭開先角度の２段開先を設け、前記準備溶接は初層または初層と２層はソリッドワイヤを用いＴＩＧまたは消耗電極式ガスシールドアーク溶接で裏波溶接を行ない、さらに前記広開先角度の部分に対しフラックス入りワイヤを用いて溶接トーチを揺動して１層１パスの溶接を少なくとも１層行うものであることを特徴とする請求項１に記載の固定鋼管の円周溶接方法。
【請求項３】
フラックス入りワイヤは、ワイヤ全質量に対し質量％で、フラックスに、ＴｉＯ２：２．５〜７．５％、ＳｉＯ２：０．２〜０．９％、ＺｒＯ２：０．０５〜０．５％を含み、かつ鋼製外皮とフラックスの一方または両方に、ＡｌとＡｌ２Ｏ３のＡｌ換算値の合計：０．０２〜０．９％を含有し、残部は、鋼製外皮のＦｅ、鉄粉、合金剤、脱酸剤、アーク安定剤および不可避不純物であることを特徴とする請求項１または２に記載の固定鋼管の円周溶接方法。
【発明の詳細な説明】
【技術分野】
【０００１】
本発明は、固定鋼管、すなわちパイプライン等の敷設のため軸が水平な位置で保持された鋼管の円周溶接方法に係り、特にフラックス入りワイヤを用いて溶接欠陥のない健全な溶接部を得ることができる固定鋼管の円周溶接方法に関する。
【背景技術】
【０００２】
水、天然ガスおよび石油等を遠隔地まで輸送するパイプラインおよび近接地を結ぶ配管設備は広く利用されており、鋼管製の管材は必要不可欠である。このような鋼材は使用目的によって種々の材料があるが、鋼管、特に炭素鋼からなる鋼管が最も多く使用されている。
【０００３】
鋼管の敷設工事の際には、突合せて固定されている２本の鋼管の端面同士を接合する円周溶接が必要である。円周溶接はたとえば円周の下端から上端まで半円周ずつ振り分けて溶接する場合、溶接の進行と共に上向、立向上進、さらに下向というように連続的に溶接姿勢が変化するので、このような姿勢の変化に対処できる溶接条件の採用が必要である。
【０００４】
このような固定鋼管の円周溶接としては、ソリッドワイヤを用いたガスシールドアーク溶接方法がある。例えば特開２０００−２１８３９１号公報（特許文献１）に特定された成分を有するソリッドワイヤで溶接トーチを揺動しながら１層１パスの多層盛溶接する技術の記載がある。また、特開平１０−２１６９３４号公報（特許文献２）には、特定成分のソリッドワイヤを用い溶接トーチの揺動なしで１層１パスの下進姿勢溶接で多層盛溶接を行う技術の開示がある。
【０００５】
これら引用文献１および引用文献２に記載のようにソリッドワイヤを用いて溶接した場合、特に上向姿勢および立向上進姿勢溶接部において溶融メタルが垂れやすくなる。また、開先角度が狭い（５〜３０°）Ｖ開先であるので１層１パスの多層盛溶接においては開先壁面側に融合不良を生じやすくなる。
【０００６】
一方、フラックス入りワイヤを用いた固定鋼管の円周溶接においては、溶接時にワイヤ中に添加した高融点のスラグ剤が溶接金属よりも先に凝固して溶接金属を保持するので、上進姿勢溶接で溶融メタルの垂れが発生し難い溶接が可能となる。例えば、フラックス入りワイヤを用いた固定鋼管の円周溶接技術の開示が特開平１１−１２９０６８号公報（特許文献３）にある。特許文献３の記載技術は、フラックス入りワイヤを用いて開先角度の狭い（１０〜４０°）Ｖ型の開先部を開先端部に沿って上進姿勢の振分で１層２パスの多層盛溶接をするというものである。しかし、特許文献３の技術においても開先壁面側に生じる融合不良やスラグ巻き込み欠陥を防止することはできないという問題があった。
【先行技術文献】
【特許文献】
【０００７】
【特許文献１】特開２０００−２１８３９１号公報
【特許文献２】特開平１０−２１６９３４号公報
【特許文献３】特開平１１−１２９０６８号公報
【発明の概要】
【発明が解決しようとする課題】
【０００８】
本発明は、ビード外観が良好で融合不良やスラグ巻き込みなどの溶接欠陥のない健全な溶接部を得ることができる固定鋼管の円周溶接方法を提供することを目的とする。
【課題を解決するための手段】
【０００９】
本発明の要旨は、固定鋼管の円周溶接方法において、１層１パスの準備溶接とこれに続けて１層複数パスの本溶接を行なうものであり、前記本溶接はフラックス入りワイヤを用いて、溶接電流１５０〜２８０Ａ、溶接速度１５〜２５ｃｍ／ｍｉｎで上進姿勢多層盛溶接として、開先壁面側のビードの積層は溶接トーチを板厚方向から開先壁面に対向する方向に１５〜２５°傾斜して前層ビードの止端部をワイヤ狙い位置として溶接し、開先内部側のビード積層は溶接トーチを板厚方向として前パスのビード止端部をワイヤ狙い位置として溶接し、同一層の最終パスは前パスのビードの止端部と他方のビードの止端部との間をワイヤ狙い位置として溶接することを特徴とする固定鋼管の円周溶接方法である。
【００１０】
ここにおいて、下層が６０〜８０°の広開先角度で上層が１５〜２５°の狭開先角度の２段開先を設け、前記準備溶接は初層または初層と２層はソリッドワイヤを用いＴＩＧまたは消耗電極式ガスシールドアーク溶接で裏波溶接を行ない、さらに前記広開先角度の部分に対しフラックス入りワイヤを用いて溶接トーチを揺動して１層１パスの溶接を少なくとも１層行うものであることも特徴とする。
【００１１】
またフラックス入りワイヤは、ワイヤ全質量に対し質量％で、フラックスに、ＴｉＯ２：２．５〜７．５％、ＳｉＯ２：０．２〜０．９％、ＺｒＯ２：０．０５〜０．５％を含み、かつ鋼製外皮とフラックスの一方または両方に、ＡｌとＡｌ２Ｏ３のＡｌ換算値の合計：０．０２〜０．９％を含有し、残部は、鋼製外皮のＦｅ、鉄粉、合金剤、脱酸剤、アーク安定剤および不可避不純物であることも特徴とする。
【発明の効果】
【００１２】
本発明の固定鋼管の円周溶接方法によれば、ビード外観が良好で融合不良やスラグ巻き込みなどの溶接欠陥のない健全な溶接部を得ることができる。また、補修溶接をする必要がないので高能率な溶接が可能となる。
【図面の簡単な説明】
【００１３】
【図１】（ａ）は固定鋼管の円周継手の形状例を示す側面図であり、（ｂ）はその溶接姿勢を説明する断面図である。
【図２】開先壁面側の溶接における溶接トーチの傾斜を示す断面図である。
【図３】図２に示す開先壁面と対向する開先壁面側の溶接における溶接トーチの傾斜を示す断面図である。
【図４】開先内部側の溶接におけるワイヤ狙い位置を示す断面図である。
【図５】層内の最終パスにおけるワイヤ狙い位置を示す断面図である。
【図６】次層の開先壁面側の溶接における溶接トーチの傾斜を示す断面図である。
【図７】最終層の積層を示す断面図である。
【図８】初層の裏波溶接ビードおよび次層の溶接トーチを揺動して１層１パスの溶接をする状況を示す断面図である。
【発明を実施するための形態】
【００１４】
本発明者らは、前記課題を解決するために固定鋼管の円周溶接方法について詳細に検討した。その結果、フラックス入りワイヤを用いて特定の溶接条件で上進姿勢の多層盛溶接をすることとした。そのさい開先壁面側の溶接におけるワイヤ狙い位置、開先内部側の溶接におけるワイヤ狙い位置、下層部の溶接方法および開先形状、さらにフラックス入りワイヤの成分組成を限定することによって融合不良やスラグ巻き込みなどの欠陥のない健全な溶接部が得られることを見出した。
【００１５】
本発明の固定鋼管の円周溶接は、初層溶接を含む数層からなる１層１パスの準備溶接と、これに続く１層複数パスの本溶接とを行なう。本溶接は多層盛溶接であって溶接継手断面の多くの部分を占める。以下、本溶接について溶接施工条件を限定した理由を詳細に説明する。
【００１６】
まず、図１（ａ）に示す固定鋼管１の円周開先２の溶接をフラックス入りワイヤを用いて図１（ｂ）に示すように溶接トーチ３を鋼管１の円周方向に対して垂直にして上進姿勢多層盛溶接をする。これによって、フラックス入りワイヤ中に添加した高融点のスラグ剤が溶接金属よりも先に凝固して溶接金属を保持するので、上進姿勢溶接で溶融メタルの垂れが発生し難い溶接が可能となる。なお下進姿勢溶接を採用した場合、溶融スラグが溶接金属より先行してビード外観が不良でスラグ巻き込み欠陥も生じる。
【００１７】
溶接電流は、開先壁面側への溶け込みを得ることと溶融メタルが垂れないように１５０〜２８０Ａとする。溶接電流が１５０Ａ未満であると、特に開先壁面を十分に溶かすことができず、融合不良やスラグ巻き込み欠陥が生じやすくなり、また溶接能率が悪くなる。一方、溶接電流が２８０Ａを超えると溶融メタルが垂れてビード外観が不良になるとともに、次層でこれを十分溶かしきれず融合不良やスラグ巻き込み欠陥が生じやすくなる。
【００１８】
溶接速度は、開先壁面側への溶け込みを得ることと溶融メタルが垂れないように１５〜２５ｃｍ／ｍｉｎとする。溶接速度が１５ｃｍ／ｍｉｎ未満であると、溶融メタルが垂れてビード外観が不良になるとともに、次層でこれを十分溶かしきれず融合不良やスラグ巻き込み欠陥が生じやすくなる。一方、溶接速度が２５ｃｍ／ｍｉｎを超えると、特に開先壁面を十分に溶かすことができず融合不良やスラグ巻き込み欠陥が生じやすくなる。
【００１９】
なお、ワイヤ径は上進姿勢多層盛溶接におけるアークの安定性およびビード外観から１．２ｍｍまたは１．４ｍｍとすることが好ましい。
また開先形状は、図２の開先断面図に示すように下層の開先角度αが６０〜８０°の広開先角度で、上層の開先角度βが１５〜２５°の狭開先角度の２段開先とする。下層の開先角度αが６０°未満であると、準備溶接における初層の裏波溶接で裏ビードの形成が不均一となる。一方、下層の開先角度αが８０°を超えると準備溶接においてフラックス入りワイヤを用いて溶接トーチを揺動して１層１パスの溶接をする時に溶融メタルが垂れやすくなる。上層の開先角度βが１５°未満であると、開先壁面を十分に溶かすことができず融合不良やスラグ巻き込み欠陥が生じやすくなる。また、上層の開先角度βが２５°を超えると、開先断面積が広くなって溶接能率が悪くなる。
【００２０】
図２および図３に示すようにまず両方の開先壁面側の溶接を行なうが、開先壁面側のビードの積層は溶接トーチ３を板厚方向からの傾斜角度θとして開先壁面に対向する方向に１５〜２５°傾斜させ、前層ビードの止端部（趾端部）４をワイヤ狙い位置として溶接する。溶接トーチの傾斜角度θが１５°未満であると、開先壁面を十分に溶かすことができず融合不良やスラグ巻き込み欠陥が生じやすくなる。一方、溶接トーチの傾斜角度θが２５°を超えると、溶接ビードが開先壁面に片寄ったビードとなり次のパスで十分にビードの止端部を溶かすことができず融合不良やスラグ巻き込み欠陥が生じやすくなる。
【００２１】
なお、ワイヤ狙い位置は、前層ビード止端部４から開先内面側に２ｍｍ以内であることが開先壁面を十分に溶かせるので好ましく、２ｍｍを超えると同一層のビード間で凹凸が生じて欠陥が発生するおそれがある。またワイヤ狙い位置が前パスのビード上になると開先壁面側のビード止端部に溶込み不良の欠陥が発生するおそれがある。
【００２２】
次に、図４に示すように、開先内部側のビード積層は溶接トーチ３を板厚方向として開先内部側のビード止端部５をワイヤ狙い位置として溶接する。これによって、開先内部側のビード止端部を十分に溶かすことができるとともに当該同一層全体のビード外観が良好になる。ワイヤ狙い位置が開先内部側のビード止端部５から開先壁面側のビード９側になると、凸ビードになってビード外観が不良になるとともに、次パスで該パスのビード止端部を溶かすことができず融合不良やスラグ巻き込み欠陥が生じやすくなる。一方、ワイヤ狙い位置が開先内部側のビード止端部５から開先内部側になると、開先壁面側のビード９と該パスのビード止端部との間が凹状となり、次層の溶接において該凹部を溶かすことができず融合不良やスラグ巻き込み欠陥が生じやすくなる。なお、開先内部側の溶接が３パス以上の場合は、次パスのワイヤ狙い位置を前パスのビード止端部として溶接する。
【００２３】
図５に示すように、同一層の最終パスの溶接は前パスビード１０のビード止端部と他方のビードすなわち開先壁面側ビード１１のビード止端部との間６をワイヤ狙い位置として溶接する。これによって前パスビードのビード止端部と開先壁面側ビードのビード止端部とを十分に溶かすことができるとともに当該同一層全体のビード外観が良好になる。同一層の最終パスのワイヤ狙い位置が前パスビードのビード止端部と開先壁面側ビードのビード止端部との間６からずれると、ずれた方向と反対側のビード止端部を十分溶かすことができず融合不良やスラグ巻き込み欠陥が生じやすくなる。
【００２４】
なお、たとえば同一層内の溶接パス数が５パスになる場合は、３パス目の溶接後、対向する開先壁面側ビードの開先内部側ビード止端部をワイヤ狙い位置として４パス目の溶接を行なう。そして同一層の最終パスの溶接となる５パス目は、３パス目のビード止端部と４パス目のビード止端部との間をワイヤの狙い位置として溶接すればよい。
【００２５】
次に図６に示すように、次層の開先壁面側の溶接は、溶接トーチ３を板厚方向から開先壁面に対向する方向に１５〜２５°傾斜して、前層ビードの止端部４をワイヤ狙い位置として行なう。さらに対向する開先壁面側の溶接、開先内部側の溶接、同一層の最終パスの溶接をして次層の溶接をする。また最終層は溶接トーチを板厚方向とし、順に前パスのビード止端部をワイヤ狙い位置として開先端部から溶接して、図７に示すようにビードを積層する。
【００２６】
以上が本溶接の溶接条件であるが、準備溶接は以下のように行なう。
初層または初層と２層目の溶接は、ソリッドワイヤを用いてＴＩＧまたは消耗電極式ガスシールドアーク溶接で裏波溶接を行うことによって高能率に行なえる。消耗電極式ガスシールドアーク溶接で初層溶接を行う場合は、開先裏面に銅製裏当材を当てて裏波溶接を行う。なお、初層の溶接にフラックス入りワイヤを用いると、生成したスラグによって裏波ビードが不均一になり開先内面のスラグ剥離性も悪くなる。
【００２７】
図８に示すように、ソリッドワイヤを用いてＴＩＧまたは消耗電極式ガスシールドアーク溶接で裏ビード７を形成した後、次層の広開先角度部の溶接はフラックス入りワイヤを用いて溶接トーチを揺動して１層１パスの溶接を少なくとも１層行う。広開先角度であるので開先面を十分に溶かすことができ融合不良やスラグ巻き込み欠陥が生じることがない。揺動なしで溶接すると開先角度が広いので凸状のビードになりやすい。なお揺動は開先幅方向の往復動で良く、揺動幅は５〜１０ｍｍ程度とする。
【００２８】
以下、本発明の固定管の円周溶接に用いるフラックス入りワイヤの成分組成として特に好ましいものの限定理由を述べる。なお成分量はワイヤ全質量に対する質量％である。
ＴｉＯ２は、アーク安定剤であるとともに、スラグ剤の主成分である。溶接時に溶接金属を被包して大気から遮断するとともに、適度な粘性により溶接金属のビード形状を適正に保ち溶融メタルの垂れを防止する。ＴｉＯ２が２．５質量％（以下、％という）では、特に上向姿勢および立向姿勢溶接部で溶融メタルの垂れが生じやすくなる。一方、７．５％を超えると、スラグ量が過剰となりスラグ巻き込み欠陥が生じやすくなる。したがって、ＴｉＯ２は２．５〜７．５％とする。
【００２９】
ＳｉＯ２は、溶融スラグの粘性を高めスラグ被包性を向上させる。ＳｉＯ２が０．２％未満であると、スラグの粘性が不足してスラグ被包性が不十分となり溶融メタルの垂れが生じやすくなる。一方、ＳｉＯ２が０．９％を超えると、溶融スラグの粘性が過剰となりスラグ剥離性が不良でビード形状が凸状となり融合不良やスラグ巻き込み欠陥が生じやすくなる。したがって、ＳｉＯ２は０．２〜０．９％とする。
【００３０】
ＺｒＯ２は、溶融スラグの粘性および凝固温度を調整し、スラグ被包性を高める作用を有する。ＺｒＯ２が０．０５％未満であると、その効果が不十分で溶融メタルの垂れが生じやすくなる。一方、ＺｒＯ２が０．５％を超えると、ビード形状が凸状となり融合不良やスラグ巻き込み欠陥が生じやすくなる。したがって、ＺｒＯ２は０．０５〜０．５％とする。
【００３１】
ＡｌおよびＡｌ２Ｏ３は、ＺｒＯ２と同様に溶融スラグの粘性および凝固温度を調整し、スラグ被包性を高める作用を有する。ＡｌとＡｌ２Ｏ３のＡｌ換算値の合計が０．０５％未満であると、その効果が不十分で溶融メタルの垂れが生じやすくなる。一方、ＡｌとＡｌ２Ｏ３のＡｌ換算値の合計が０．７％を超えると、ビード形状が凸状となり融合不良やスラグ巻き込み欠陥が生じやすくなる。したがって、ＡｌとＡｌ２Ｏ３のＡｌ換算値の合計は０．０５〜０．７％とする。
【００３２】
本発明に用いるフラックス入りワイヤは、前記成分の他、アークを安定にしスラグ剥離性を改善するためにフラックスにワイヤ全質量当り鉄粉：１２％以下、Ｎａ化合物およびＫ化合物のＮａおよびＫ換算値の合計：０．２％以下、弗素化合物のＦ換算値：０．１５％以下、金属ＢｉおよびＢｉ酸化物のＢｉ換算値：０．０３％以下を使用できる。また、溶接金属の機械的性能を得るために脱酸剤として鋼製外皮およびフラックス成分との合計でＣ：０．０４〜０．１２％、Ｓｉ：０．３〜１．０％、Ｍｎ：１．０〜３．５％の範囲で含有する。
【００３３】
また、溶接時のシールドガスは、アークの安定性とスパッタ発生の抑制のためにＡｒ−５〜２５％ＣＯ２の混合ガスであることが好ましい。
以下、実施例により本発明の効果をさらに詳細に説明する。
【実施例１】
【００３４】
外径７３５ｍｍ、板厚３１．８ｍｍの鋼管を、ルートフェイス２ｍｍ、ギャップ３ｍｍ、広開先角度部高さを鋼管内面から２０ｍｍ、狭開先角度部高さを鋼管表面から１１．８ｍｍとして、ガスシールドアーク自動溶接装置で表１に示す開先角度、溶接施工条件で表２に示すワイヤＮｏ．Ｗ１のフラックス入りワイヤを用いて上進姿勢で多層盛溶接をした。シールドガスはＡｒ−２０％ＣＯ２の混合ガスとした。
【００３５】
なお予備溶接は、初層と２層目はＪＩＳ  Ｚ３３１６  ＴＧＴ５０のワイヤ径１．２ｍｍのソリッドワイヤを用いてＴＩＧ溶接（溶接電流：９０〜１２０Ａ、シールドガス：１００％Ａｒ）で裏波溶接を行った。次いで表２に示すワイヤＮｏ．Ｗ１のフラックス入りワイヤを用いて溶接トーチを揺動幅５〜１０ｍｍで揺動し、溶接電流２００Ａ、溶接速度１８ｃｍ／ｍｉｎの溶接条件で２層の１層１パス盛の溶接を全ての試験Ｎｏ．の試料について行った。
【００３６】
【表１】
2010253511.tif 000003
【００３７】
【表２】
2010253511.tif 000004
【００３８】
溶接時の溶融メタルの垂れおよびビード外観を調べ、溶接後Ｘ透過試験で溶接欠陥の有無を調べた。その結果を表３に示す。表１および表３中試験Ｎｏ．１〜８が本発明例、試験Ｎｏ．９〜１７は比較例である。
【００３９】
【表３】
2010253511.tif 000005
【００４０】
本発明例である試験Ｎｏ．１〜８は、下層の開先角度、上層の開先角度、溶接電流、溶接速度、開先壁面側溶接のトーチ角度、開先内部側溶接のワイヤ狙い位置および層内最終パスのワイヤ狙い位置が適正であるので、溶融メタルの垂れがなく、ビード外観が良好で、融合不良やスラグ巻き込み欠陥がないなど極めて満足な結果であった。
【００４１】
比較例中試験Ｎｏ．９は、下層の開先角度が狭いので初層の裏波ビードが不均一であった。また、溶接電流が低いので開先壁面側に欠陥が生じた。
試験Ｎｏ．１０は溶接電流が高いので、また試験Ｎｏ．１１は溶接速度が遅いので、いずれも溶融メタルが垂れて同一層のビード間で凹凸となり、溶接金属中央部に欠陥が生じた。
【００４２】
試験Ｎｏ．１２は溶接速度が早いので、また試験Ｎｏ．１３は開先壁面側の溶接時に溶接トーチの傾斜が小さいので、いずれも開先壁面側に欠陥が生じた。
試験Ｎｏ．１４は、開先壁面側の溶接時に溶接トーチの傾斜が大きいので開先壁面に片寄ったビードで、溶接金属中央部に欠陥が生じた。
【００４３】
試験Ｎｏ．１５は、開先内部側の溶接でワイヤの狙い位置が前パスのビード上であるので凸ビードとなり、溶接金属中央部に欠陥が生じた。
試験Ｎｏ．１６は、下層の開先角度が広いので１層１パスの揺動溶接部で溶融メタルが垂れた。また、開先内部側の溶接でワイヤの狙い位置が前パスのビード止端部から次パス側であるので同一層のビード間で凹凸となり、溶接金属中央部に欠陥が生じた。
【００４４】
試験Ｎｏ．１７は、同一層内最終パスのワイヤ狙い位置が前パスビード上であるので開先壁面側のビード止端部に欠陥が生じた。また、上層の開先角度が狭いので開先壁面との間にも欠陥が生じた。
【実施例２】
【００４５】
表２に示すワイヤ径１．２ｍｍの各種フラックス入りワイヤを用いて、表１の試験Ｎｏ．１に示す開先形状および溶接施工条件で溶接した。その他の条件は実施例１と同一とした。溶接時の溶融メタルの垂れ、スラグ剥離性およびビード外観を調べ、溶接後Ｘ透過試験で溶接欠陥の有無を調べた。その結果を表４に示す。表４中試験Ｎｏ．１８〜２１の本発明例とあるのは本発明において特に好ましいとする成分組成のもの、試験Ｎｏ．２２〜２５の比較例とあるのは上記成分組成から外れたものである。
【００４６】
【表４】
2010253511.tif 000006
【００４７】
本発明例である試験Ｎｏ．１８〜２２は、用いたフラックス入りワイヤのワイヤＮｏ．Ｗ１〜Ｗ４のＴｉＯ２、ＳｉＯ２、ＺｒＯ２およびＡｌとＡｌ２Ｏ３のＡｌ換算値の合計が適量で、開先形状および溶接施工条件も適正であるので、溶融メタルの垂れがなく、スラグ剥離性およびビード外観が良好で、融合不良やスラグ巻き込み欠陥がないなど極めて満足な結果であった。
【００４８】
比較例中試験Ｎｏ．２２は、用いたワイヤＮｏ．Ｗ５のＴｉＯ２が少ないので溶融メタルの垂れが生じた。また、ＺｒＯ２が多いので凸ビードとなり、溶接金属中央部に欠陥が生じた。
【００４９】
試験Ｎｏ．２３は、用いたワイヤＮｏ．Ｗ６のＡｌとＡｌ２Ｏ３のＡｌ換算値の合計が少ないので溶融メタルの垂れが生じた。また、ＴｉＯ２が多いので溶接金属中央部に欠陥が生じた。
【００５０】
試験Ｎｏ．２４は、用いたワイヤＮｏ．Ｗ７のＳｉＯ２が少ないので溶融メタルの垂れが生じた。また、ＡｌとＡｌ２Ｏ３のＡｌ換算値の合計が多いので凸ビードとなり、溶接金属中央部に欠陥が生じた。
【００５１】
試験Ｎｏ．２５は、用いたワイヤＮｏ．Ｗ８のＺｒＯ２が少ないので溶融メタルの垂れが生じた。また、ＳｉＯ２が多いので凸ビードとなり、スラグ剥離性が不良で溶接金属中央部に欠陥も生じた。
【符号の説明】
【００５２】
１    固定鋼管
２    円周開先
３    溶接トーチ
４    前層ビードの止端部
５    開先壁面側のビード止端部
６    前パスのビード止端部と開先壁面側のビード止端部との間
７    裏ビード
【図１】
2010253511.tif 000007
【図２】
2010253511.tif 000008
【図３】
2010253511.tif 000009
【図４】
2010253511.tif 000010
【図５】
2010253511.tif 000011
【図６】
2010253511.tif 000012
【図７】
2010253511.tif 000013
【図８】
2010253511.tif 000014